СПОСОБ ОБРАБОТКИ СТРУКТУРЫ, СОДЕРЖАЩЕЙ НАТРИЙ И РАДИОАКТИВНОЕ ВЕЩЕСТВО

1. Способ переработки натрия, содержащегося в сообщающихся открытых порах структуры, заключенной в оболочку, причем поры содержат дополнительно радиоактивное вещество, при этом указанный способ включает следующую последовательность операций:
а) выполнение по меньшей мере, двух распилов по всей длине оболочки;
b) осуществление превращения указанного натрия в карбонат натрия путем реакции карбонизации посредством приведения структуры через указанные распилы в контакт с химически активной смесью газов, содержащей водяной пар, диоксид углерода и инертный по отношению к натрию газ, таким образом, что расширение карбоната вызывает раскрытие оболочки и структуры по указанным распилам, в результате чего реакция карбонизации распространяется внутрь структуры.
2. Способ обработки по п.1, отличающийся тем, что указанная структура выполнена из сетчатого стеклоуглерода.
3. Способ обработки по п.1 или 2, отличающийся тем, что указанное радиоактивное вещество содержит по меньшей мере один из радиоактивных изотопов цезия, например, цезий 137.
4. Способ обработки по п.1 или 2, отличающийся тем, что если указанная оболочка имеет по существу цилиндрическую форму, на стадии (а) выполняют по меньшей мере два диаметрально противоположнных распила.
5. Способ обработки по п.1 или 2, отличающийся тем, что указанная химически активная смесь газов состоит из, в мольных долях, от 0,5% до 5,5% водяного пара, от 5% до 25% диоксида углерода, и, остальное, инертного газа.
6. Способ обработки по п.5, отличающийся тем, что указанная химически активная смесь газов состоит из, в мольных долях, от 3,5% до 4% водяного пара, от 10% до 20% углекислого газа, и остальное, инертного газа.
7. Способ обработки согласно п.1 или 2, отличающийся тем, что стадию (а) и/или (b) выполняют в закрытой камере, такой как перчаточный бокс или горячая камера.